(57)【要約】【課題】  耐光性と耐ブリードアウト性の両方に優れる紫外線吸収性樹脂組成物を提供することである。  【解決手段】  下記一般式（１）で表される繰り返し単位を有する紫外線吸収性樹脂（Ａ）を必須成分とする紫外線吸収性樹脂組成物である。  【化１】2010006974.tif 000009［式中、Ｒ１は、エステル基、エーテル基、カルボニル基またはアミド基を含んでいてもよい２価の炭化水素基を表す。］【選択図】なし【特許請求の範囲】
【請求項１】
下記一般式（１）で表される繰り返し単位を有する紫外線吸収性樹脂（Ａ）を必須成分とする紫外線吸収性樹脂組成物。
【化１】
2010006974.tif 000007
［式中、Ｒ１は、エステル基、エーテル基、カルボニル基またはアミド基を含んでいてもよい２価の炭化水素基を表す。］
【請求項２】
該紫外線吸収性樹脂（Ａ）が、ビスフェノール類（ｂ１）および下記一般式（２）で表される構造で示されるジカルボン酸またはその誘導体（ｂ２）を重縮合させてなるポリエステル樹脂（Ｂ）をフリース転位して得られる樹脂である請求項１記載の紫外線吸収性樹脂組成物。
【化２】
2010006974.tif 000008
［式中、Ｒ２は、エステル基、エーテル基、カルボニル基またはアミド基を含んでいてもよい２価の炭化水素基であり、Ｒ１と同一でも異なっていてもよい。ＸおよびＹは、それぞれＯＨ基、アルコキシド基およびハロゲン原子からなる群から選ばれる少なくとも１種の基であり、ＸとＹは同一でも異なっていてもよい。］
【請求項３】
数平均分子量が２，０００〜５００，０００である請求項１または２記載の紫外線吸収性樹脂組成物。
【発明の詳細な説明】
【技術分野】
【０００１】
本発明は紫外線吸収性樹脂およびそれを含有した紫外線吸収性樹脂組成物に関する。さらに詳しくは耐ブリードアウト性に優れる紫外線吸収性樹脂に関する。
【背景技術】
【０００２】
近年、液晶ディスプレイなどの表示装置は高輝度、高精細化を目的に、紫外線照射量の多い高出力の光源ランプの使用が進んでいること、また、屋外や自動車等、紫外線の照射量が多い場所での用途が増えていることから、紫外線による液晶セル内の液晶材料の劣化や偏光板内の偏光子の劣化の防止が必要となってきている。
この様な要求に対し、紫外線吸収剤をノルボルネン系樹脂に分散し、押出成型で得たフィルムを位相差フィルムとして用いる方法（例えば、特許文献１）、紫外線吸収剤をセルロース系樹脂に分散し、溶剤キャスト法で得たフィルムを保護フィルムとして用いる方法（例えば、特許文献２）、偏光板と保護フィルムを貼り合わせる接着剤に紫外線吸収剤を含有させる方法（例えば、特許文献３）等が挙げられる。
【特許文献１】特開２００７−２１７６６７号公報
【特許文献２】特開平８−１３４２４１号公報
【特許文献３】特開昭６１−８８２０４号公報
【発明の開示】
【発明が解決しようとする課題】
【０００３】
しかしながら、特許文献１の方法は耐久性の低下、特許文献２の方法は透明性の低下、特許文献３の方法は接着性能の低下等の問題が挙げられ、いずれも紫外線吸収剤のブリードアウトが原因である。
【０００４】
本発明の目的は、耐光性と耐ブリードアウト性の両方に優れる紫外線吸収性樹脂組成物を提供するものである。
【課題を解決するための手段】
【０００５】
即ち本発明は、下記繰り返し単位（１）を有する樹脂（Ａ）を必須成分とする紫外線吸収性樹脂組成物；該樹脂組成物からなることを特徴とするコーティング剤；該樹脂組成物からなることを特徴とする光学フィルム；該樹脂組成物からなることを特徴とする光学成形品である。
【０００６】
【化１】
2010006974.tif 000002
【０００７】
［式中、Ｒ１は、エステル基、エーテル基、カルボニル基またはアミド基を含んでいてもよい２価の炭化水素基を表す。］
【発明の効果】
【０００８】
本発明では、耐光性と耐ブリードアウト性の両方に優れる紫外線吸収樹脂組成物提供が可能になるという効果を奏する。
【発明を実施するための最良の形態】
【０００９】
本発明の紫外線吸収性樹脂組成物は、高分子量である紫外線吸収性樹脂（Ａ）を必須成分として含有しているため、耐光性に優れるだけでなく耐ブリードアウト性にも優れる。
そして、この紫外線吸収性樹脂（Ａ）は下記の一般式（１）で表される繰り返し構造を分子内に含有することを特徴とする。
【００１０】
【化２】
2010006974.tif 000003
【００１１】
［式中、Ｒ１は、エステル基、エーテル基、カルボニル基またはアミド基を含んでいてもよい２価の炭化水素基を表す。］
【００１２】
上記一般式（１）において、Ｒ１は２価の炭化水素基を示し、エステル基、エーテル基、カルボニル基およびアミド基からなる群から選ばれる少なくとも１種以上を含んでいてもよい。２価の炭化水素基としては、２価の脂肪族炭化水素基、脂環式炭化水素基、芳香族炭化水素基が挙げられる。
【００１３】
２価の脂肪族炭化水素基としては、炭素数１〜２０の飽和（例えば、メチレン、エチレン、プロピレン、イソプロピレン、ブチレン、イソブチレン、ヘキシレン）および炭素数２〜２０の不飽和（例えば、ビニレン、プロペニレン、ブテニレン、ブタジエニレン、ペンタジエニレン）が挙げられる。
脂環式炭化水素基としては、炭素数４〜２０の飽和（例えば、シクロブチレン、シクロペンチレン、シクロヘキシレン）および炭素数３〜２０の不飽和（シクロペンテニレン、シクロヘキセニレン、シクロヘキシリデン、アダマンタンジイル、ノルボルナンジイル）が挙げられる。
芳香族炭化水素基としては、フェニレンビスメチレン、フェニレンビスエチレンが挙げられる。
【００１４】
２価の結合基のＲ１は２つのベンゼン環と結合しているが、本樹脂組成物から得られる光学フィルムの透明性の観点から、このベンゼン環と結合するＲ１の部位が、芳香環または下記一般式（３）で表される構造であってはならない。
ベンゼン環と結合するＲ１の部位が芳香環または下記一般式（３）で表される構造であると、可視光波長を吸収するため、光学フィルムとして表示装置に使用した場合、色彩不良の原因となる。
【００１５】
【化３】
2010006974.tif 000004
【００１６】
Ｒ１は２つのベンゼン環を連結する部位であるが、その２価の脂肪族炭化水素基中にエステル基、エーテル基、カルボニル基またはアミド基を含んでいてもよく、本発明の紫外線吸収性樹脂組成物の耐光性および耐ブリードアウト性を損なうものではない。特にエステル基およびアミド基は２つのベンゼン環とＲ１が結合するための官能基として有効である。
【００１７】
本発明の紫外線吸収性樹脂樹脂（Ａ）は、特定の化学構造のポリエステル樹脂（Ｂ）をフリース転位して得ることができる。
そのポリエステル樹脂（Ｂ）は、ビスフェノール類（ｂ１）と下記一般式（２）で表される構造式で示されるジカルボン酸またはその誘導体（ｂ２）を重縮合させる。  
【００１８】
【化４】
2010006974.tif 000005
【００１９】
［式中、Ｒ２は、エステル基、エーテル基、カルボニル基またはアミド基を含んでいてもよい２価の炭化水素基であり、Ｒ１と同一でも異なっていてもよい。ＸおよびＹはそれぞれ独立に、ＯＨ基、アルコキシド基およびハロゲン原子からなる群から選ばれる少なくとも１種の基であり、ＸとＹは同一でも異なっていてもよい。］
【００２０】
ビスフェノール類（ｂ１）としては、例えばビスフェノールＡ、ビスフェノールＳ、ビスフェノールＡＤ、テトラメチルビスフェノールＡおよびそれらの誘導体であり、それらの誘導体としては、アセチル化ビスフェノールＡ、アセチル化ビスフェノールＦが挙げられる。
【００２１】
上記一般式（２）で表される構造式で示されるジカルボン酸またはその誘導体（ｂ２）としては、例えば、メチレン二安息香酸、エチレンニ安息香酸、プロペン二安息香酸、ジフェニルエーテルジカルボン酸、芳香族ジカルボン酸（ｂ２１）とジオール（ｂ２２）からなる重縮合体、芳香族ジカルボン酸（ｂ２１）とジアミン（ｂ２３）からなる重縮合体、それらのハロゲン化物およびアルコキシドが挙げられる。
【００２２】
Ｒ２は、通常は上記の一般式（１）中のＲ１と同じであるが、Ｒ２がポリエステル樹脂（Ｂ）をフリース転位する際に変化する場合はＲ２とＲ１は異なる。
【００２３】
ＸおよびＹは、それぞれＯＨ基、アルコキシド基およびハロゲン原子からなる群から選ばれる少なくとも１種の基であり、（ｂ２）が上記一般式（２）で表される構造式で示されるジカルボン酸である場合は、Ｘ、ＹともにＯＨ基を表す。
（ｂ２）がジカルボン酸のジアルコキシドである場合は、Ｘ、Ｙともにアルコキシド基を表す。
（ｂ２）がジカルボン酸のモノアルコキシドである場合、ＸはＯＨ基、Ｙはアルコキシド基である。
（ｂ２）がジカルボン酸のジハロゲン化物である場合は、Ｘ、Ｙともにハロゲン原子を表す。
（ｂ２）がジカルボン酸のモノハロゲン化物である場合、ＸはＯＨ基、Ｙはハロゲン原子である。
【００２４】
（ｂ２１）としては、メチレン二安息香酸、エチレンニ安息香酸、プロペン二安息香酸、ジフェニルエーテルジカルボン酸、フタル酸、イソフタル酸、テレフタル酸、ジフェニルジカルボン酸、ベンゾフェノンジカルボン酸、ジフェニルスルホンジカルボン酸、ナフタレンジカルボン酸が挙げられる。
【００２５】
（ｂ２２）としては、脂肪族ジオール（炭素数２〜２０、例えば、エチレングリコール、プロパンジオール、ブタンジオール、ペンタンジオール、ヘキサンジオール）、脂環式ジオール（炭素数４〜２０、シクロブタンジオール、シクロヘキサンジオール、シクロヘキサンジメタノール）、芳香族ジオール（炭素数８〜２４、例えば、キシリレングリコール、ベンゼンジメタノール、ベンゼンジエタノール、ジフェニルエタンジオール、ビスフェノールＡ、ビスフェノールＦ、ビスフェノールＡＤ、テトラメチルビスフェノールＡ、ジヒドロキシジフェニルブタン）およびそれらのアルキレンオキシド（以下ＡＯと略記）付加物が挙げられる。
【００２６】
（ｂ２３）としては、脂肪族ジアミン（炭素数２〜２０、例えば、エチレンジアミン、テトラメチレンジアミン、ヘキサメチレンジアミン）、脂環式ジアミン（炭素数６〜２０、例えば、シクロヘキサンジアミン、イソホロンジアミン、ジシクロヘキシルメタンジアミン、シクロヘキシレンジアミン、ノルボルナンジアミン）、芳香族ジアミン（炭素数６〜２０、例えば、フェニレンジアミン、トリレンジアミン、キシリレンジアミン）が挙げられる
【００２７】
ポリエステル樹脂（B）は、ビスフェノール類（ｂ１）と上記一般式（２）で表される構造式で示されるジカルボン酸またはその誘導体（ｂ２）を、公知の方法で重縮合することにより製造できる。例えば、溶融状態の（ｂ１）および（ｂ２）を必要により触媒存在下で加熱する塊状重合法、（ｂ１）および（ｂ２）を溶剤に溶解し、必要により触媒存在下で加熱する方法が挙げられる。
上記触媒としては、ポリエステル樹脂の製造に利用される種々の触媒、例えば、金属触媒などが使用できる。金属触媒としては、例えば、アルカリ金属（ナトリウム、カリウム）、アルカリ土塁金属（マグネシウム、カルシウム）、遷移金属（亜鉛、アルミニウム、スズ、チタン）の金属化合物が挙げられる。金属化合物としては、例えばアルコラート、有機酸塩（酢酸塩、プロピオン酸塩）、無機酸塩（ホウ酸塩、炭酸塩）、金属酸化物が挙げられる。触媒の使用量は、通常（ｂ１）に対して０．００１〜１重量％である。反応温度は通常１５０〜３５０℃、好ましくは１７０℃〜３００℃である。
【００２８】
紫外線吸収性樹脂（Ａ）はポリエステル（Ｂ）を、公知の方法でフリース転位することにより製造できる。例えば、溶融状態の（Ｂ）をルイス酸触媒存在下で加熱する方法、（Ｂ）を溶剤に溶解しルイス酸触媒存在下で加熱する方法、溶融状態の（Ｂ）に紫外線照射する方法、（Ｂ）を溶剤に溶解し紫外線照射する方法が挙げられる。
上記ルイス酸触媒としては、例えば塩化アルミニウム、臭化アルミニウム、塩化ガリウム、塩化鉄、塩化亜鉛、三塩化アンチモン、五塩化アンチモン、塩化スズ、塩化ホウ素が挙げられる。ルイス酸触媒の使用量は、通常（Ｂ）に対して０．００１〜１重量％である反応温度は通常５０〜３００℃、好ましくは１００〜２５０℃である。
【００２９】
（Ｂ）のＭｎは（Ａ）と同様、好ましくは２，０００〜５００，０００、更に好ましくは３，０００〜１００，０００、特に好ましくは５，０００〜７０，０００である。なお、Ｍｎはゲルパーミエイションクロマトグラフィー（ＧＰＣ）法により測定される。
【００３０】
紫外線吸収性樹脂樹脂（Ａ）のＭｎは、耐ブリードアウト性および成形性の観点から好ましくは２，０００〜５００，０００、更に好ましくは３，０００〜１００，０００、特に好ましくは５，０００〜７０，０００である。なお、Ｍｎはゲルパーミエイションクロマトグラフィー（ＧＰＣ）法により測定される。５００，０００を超えると、本樹脂組成物から光学フィルムまたは光学成形品を製造する際、本樹脂組成物を適した溶融粘度、つまり高温で成形しなければならず、冷却時の収縮による成形不良が起こりやすくなる。２，０００より小さくなると、本樹脂組成物の耐ブリードアウト性が低下する。
【００３１】
本発明の樹脂組成物は、上記の紫外線吸収性樹脂樹脂（Ａ）を必須成分とし、種々のベース樹脂に均一に配合したものである。
上記ベース樹脂としては、脂環構造含有重合体（Ｃ１）、ポリオレフィン（Ｃ２）、ポリエステル（Ｃ３）、ポリアミド（Ｃ４）、ポリスチレン（Ｃ５）、ポリカーボネート（Ｃ６）、ポリイミド（Ｃ７）およびポリビニル（Ｃ８）等が挙げられる。
【００３２】
脂環構造含有重合体（Ｃ１）としては、ノルボルネン系重合体（ｃ１１）、単環の環状オレフィン系重合体（ｃ１２）、環状共役ジエン系重合体（ｃ１３）、ビニル脂環式炭化水素重合体（ｃ１４）などが挙げられる。
（ｃ１１）としては、ノルボルネン系モノマーの開環重合体、ノルボルネン系モノマーとこのモノマーと開環共重合可能な他のモノマーとの開環共重合体、これらの重合体の水素化物、ノルボルネン系モノマーの付加重合体、ノルボルネン系モノマーとこのモノマーと共重合可能な他のモノマーとの付加共重合体などが挙げられる。
（ｃ１２）としては、単環の環状オレフィン系モノマー（例えばシクロヘキセン、シクロヘプテン、シクロオクテン）の付加重合体およびその水素化物等が挙げられる。
（ｃ１３）としては、環状共役ジエン（例えばシクロペンタジエン、シクロヘキサジエン）の１，２−または１，４−付加重合体およびその水素化物等が挙げられる。
（ｃ１４）としては、ビニル脂環式炭化水素（例えばビニルシクロへキセン、ビニルシクロヘキサン、ビニルシクロオクタン）の重合体およびその水素化物、ビニル芳香族炭化水素（例えばスチレン、α−メチルスチレン）の重合体を水素化してなる水素化物、上記ビニル脂環式炭化水素またはビニル芳香族炭化水素とこれらと共重合可能な他のモノマーとの重合体、およびその水素化物等が挙げられる。
【００３３】
ポリオレフィン（Ｃ２）としては、α−オレフィン（例えばエチレン、プロピレン、１−ブテン、１−ペンテン、４−メチル−１−ペンテン、１−ヘキセン、１−オクテン、１−デセン、１−ドデセン）を（共）重合させたポリオレフィン等が挙げられる。
【００３４】
ポリエステル（Ｃ３）としては、芳香環含有ポリエステル（例えばポリエチレンテレフタレート、ポリブチレンテレフタレート、ポリシクロヘキサンジメチレンテレフタレートおよびポリエチレンナフタレート）および脂肪族ポリエステル（例えばポリブチレンアジペート、ポリエチレンアジペートおよびポリ−ε−カプロラクトン）等が挙げられる。ポリエステルはポリカルボン酸と多価アルコールの組合せで構成される。
【００３５】
ポリカルボン酸としては、ジカルボン酸［脂肪族ジカルボン酸（例えばシュウ酸、コハク酸、アジピン酸、セバシン酸、マレイン酸、フマル酸、イタコン酸）；ジカルボン酸またはその誘導体（ｂ２）で説明した前述の芳香族ジカルボン酸（ｂ２１）；および３価〜４価またはそれ以上のポリカルボン酸が含まれる。
３価〜４価またはそれ以上のポリカルボン酸としては例えば、脂肪族ポリカルボン酸（例えばトリカルバリル酸およびヘキサントリカルボン酸）、芳香族ポリカルボン酸（例えばトリメリット酸およびピロメリット酸）およびそれらの塩等が挙げられる。
【００３６】
多価アルコールとしては、ジカルボン酸またはその誘導体（ｂ２）で説明した前述のジオール（ｂ２２）、および３価〜４価またはそれ以上のポリオールが含まれる。
３価〜４価またはそれ以上のポリオールとしては例えば、脂肪族ポリオール（例えばグリセリン、トリメチロールプロパン、１，２，６−ヘキサントリオール、エリスリトール、ペンタエリスリトール、ソルビトールおよびジペンタエリスリトール）、脂環式ポリオール（例えばシクロヘキサントリオール）、芳香族ポリオール（トリス（ヒドロキシエチル）ベンゼン）、糖類およびその誘導体（例えば蔗糖、グルコース、フラクトース、マンノース、ラクトース、およびグリコシド）等が挙げられる。
【００３７】
ポリアミド（Ｃ４）としては、例えば、ε−カプロラクタムの開環重合によるナイロン６、ヘキサンメチレンジアミンとアジピン酸の縮重合によるナイロン６６、ヘキサメチレンジアミンとセバシン酸の重縮合によるナイロン６１０、１１−アミノウンデカン酸の重縮合によるナイロン１１、ω−ラウロラクタムの開環重合又は１２−アミノドデカン酸の縮重合によるナイロン１２、及び前記ナイロンのうち２種類以上の成分を含有する共重合ナイロン等が挙げられる。ポリアミドはポリカルボン酸［ジカルボン酸（例えばシュウ酸、コハク酸、アジピン酸、セバシン酸、マレイン酸、フマル酸、イタコン酸、フタル酸、イソフタル酸、テレフタル酸、ジフェニルジカルボン酸、ベンゾフェノンジカルボン酸、ジフェニルスルホンジカルボン酸、ナフタレンジカルボン酸）、３価〜４価またはそれ以上のポリカルボン酸（例えば、トリカルバリル酸、ヘキサントリカルボン酸、トリメリット酸、ピロメリット酸およびそれらの塩）］とポリアミンの組合せで構成される。
【００３８】
ポリアミンとしては、ジカルボン酸またはその誘導体（ｂ２）で説明した前述のジアミン（ｂ２３）、および３価〜４価またはそれ以上のポリアミンが含まれる。３価〜４価またはそれ以上のポリアミンとしては例えば、脂肪族ポリアミン（例えばジエチレントリアミン、トリエチレンテトラミン、テトラエチレンペンタミン）、脂環式ポリアミン（例えばビシクロヘプタントリアミン）、芳香族ポリアミン（ジアミノジフェニルアミン）等が挙げられる。
【００３９】
ポリスチレン（Ｃ５）としては、芳香族ビニルモノマー（ｃ５１）単独または芳香族ビニルモノマーと、（メタ）アクリル酸エステル（ｃ５２）および不飽和カルボン酸（ｃ５３）からなる群から選ばれる少なくとも１種を構成単位とする（共）重合体等が挙げられる。
【００４０】
（ｃ５１）としては、スチレン、α−メチルスチレン、α−エチルスチレン、ビニルトルエン、ビニルナフタレン、ビニルアントラセン等が挙げられる。
（ｃ５２）としては、メチル（メタ）アクリレート、エチル（メタ）アクリレート、ブチル（メタ）アクリレート、シクロヘキシル（メタ）アクリレート、イソボルニル（メタ）アクリレート等が挙げられる。
（ｃ５３）としては、アクリル酸、メタクリル酸、マレイン酸、イタコン酸、フマル酸、シトラコン酸、メサコン酸、シクロヘキセンジカルボン酸、シクロヘプテンジカルボン酸、アコニット酸およびこれらの無水物が挙げられる。
【００４１】
ポリカーボネート（Ｃ６）としては、例えばビスフェノール（例えばビスフェノールＡ、ビスフェノールＦ、ビスフェノールＳ、ビスフェノールＡＰ、テトラメチルビスフェノールＡおよび４，４’−ジヒドロキシジフェニル−２，２−ブタン）系およびビフェニル（例えば４，４’−ジヒドロキシビフェニル）系ポリカーボネート、例えば上記ビスフェノールまたはビフェニルとホスゲンまたは炭酸ジエステルとの縮合物等が挙げられる。
【００４２】
ポリイミド（Ｃ７）としては、イミド結合を必須の化学構造とし、ジカルボン酸無水物と芳香族ジアミンの反応によって得られるポリアミック酸を熱的にまたは化学的にイミド化して得られる重合体である。このものは非熱可塑型と熱可塑型に大別されるが、本発明では熱可塑型のものが好適に用いられる。熱可塑型ポリイミドとしては「ウルテム」（ジェネラル・エレクトリックス社製）の商標で市場より容易に入手可能である。
【００４３】
ポリビニル（Ｃ８）としては、ポリハロゲン化ビニル［例えば、ポリ塩化ビニル、ポリ臭化ビニル、ポリフッ化ビニル、ポリヨウ化ビニル］、ポリ酢酸ビニル、ポリビニルアルコール、ポリメチルビニルエーテル、ポリ（メタ）アクリル酸、ポリ（メタ）アクリル酸エステル［例えば、ポリメチル（メタ）アクリレート、ポリエチル（メタ）アクリレート、ポリｎ−およびｉ−プロピル（メタ）アクリレート、ポリｎ−およびｔ−ブチル（メタ）アクリレート］等が挙げられる。
【００４４】
以下、実施例により本発明をさらに説明するが、本発明はこれらに限定されるものではない。なお、実施例中の部は重量部。％は重量％を表す。
【００４５】
なお、紫外線吸収性樹脂（Ａ）、ビスフェノールＡ誘導体、ジカルボン酸（ｂ２）およびポリエステル樹脂（Ｂ）の数平均分子量（Ｍｎ）、Ｔｇおよび紫外線吸収能は下記の測定法で測定した。
【００４６】
＜数平均分子量Ｍｎ＞
ＧＰＣ測定機器（ＨＬＣ−８１２０ＧＰＣ、東ソー（株）製）、カラム（ＴＳＫｇｅｌ  ＧＭＨＸＬ２本＋ＴＳＫｇｅｌ  Ｍｕｌｔｉｐｏｒｅ  ＨＸＬ−Ｍ、東ソー（株）製）を用いて、ＧＰＣ法により測定されるポリスチレン換算の値として求めた。
【００４７】
＜Ｔｇ＞
ＪＩＳ  Ｋ  ７１２１に準拠し、示差走査熱量測定（ＤＳＣ）法にてＴｇ（℃）を測定した。
【００４８】
＜紫外線吸収能（ＵＶ透過率）＞
成形品試験片（厚み２．０±２ｍｍ）について、分光光度計により３７０ｎｍでの透過率（％）を測定した。
【００４９】
製造例１
攪拌器、温度計、冷却管、ガス導入管を備えた５００ミリリットル四つ口フラスコにビスフェノールＡ７３部、無水酢酸９８部およびトルエン１７０部を加え、還流下８時間反応させた。反応液を１時間かけて１０℃まで冷却し結晶を析出させた。析出した結晶をろ過、１８０℃で乾燥し、Ｔｇ９２℃のビスフェノールＡ誘導体を得た。
【００５０】
製造例２
攪拌器、温度計、冷却管、ガス導入管を備えた５００ミリリットル四つ口フラスコにビスフェノールＡプロピレンオキシド２モル付加物６３．６部およびテレフタル酸４６．３部を加え、窒素ガスで充分置換したのち、少量の窒素ガスを通しながら２２０℃で３時間反応させた。その後、生成する水を留去しながら温度を２５０℃まで１時間かけて昇温し、さらに２５０℃で３時間反応し、Ｔｇ１０５℃のジカルボン酸（ｂ２−１）を得た。
【００５１】
製造例３
製造例２において、ビスフェノールＡプロピレンオキシド２モル付加物６３．６部に代えて、トリプロピレングリコール３５．７部を用いたこと以外は製造例２と同様に行い、Ｔｇ８９℃のジカルボン酸（ｂ２−２）を得た。
【００５２】
製造例４
攪拌器、温度計、冷却管、ガス導入管を備えた５００ミリリットル四つ口フラスコに製造例１で得たビスフェノールＡ誘導体２３．３部、製造例２で得たジカルボン酸（ｄ１ｂ２−１）８５．６部を加え、窒素ガスで充分置換したのち、少量の窒素ガスを通しながら２５０まで２時間かけて昇温した。さらに生成する酢酸を留去しながら温度を２８０℃まで１時間かけて昇温し、さらに２８０℃で５時間反応し、Ｍｎ２２，０００、Ｔｇ１５７℃のポリエステル樹脂（Ｂ−１）を得た。
【００５３】
製造例５
製造例４において、製造例２で得たジカルボン酸（ｂ２−１）８５．６部に代えて、製造例３で得たジカルボン酸（ｂ２−２）６３．２部を用いたこと以外は製造例４と同様に行い、Ｍｎ７，８００、Ｔｇ１３５℃のポリエステル樹脂（Ｂ−２）を得た。
【００５４】
製造例６
攪拌器、温度計、冷却管、ガス導入管を備えた５００ミリリットル四つ口フラスコに（Ｂ−１）１００部およびジメチルホルムアミド３００部を加え、窒素ガスで充分置換したのち、少量の窒素ガスを通しながら還流条件下で（Ｂ−１）を溶解した。
次いで、１２０℃まで冷却後、塩化アルミニウム０．５部およびジフェニルジスルフィド０．５部加え、８０℃で５時間反応させた。その後、減圧下２８０℃まで昇温しジメチルホルムアミドを留去し、Ｍｎ２２，０００、Ｔｇ１７１℃、ＵＶ透過率３．５％の本発明の紫外線吸収性樹脂（Ａ−１）を得た。
【００５５】
製造例７
製造例６において、（Ｂ−１）に代えて（Ｂ−２）を用いたこと以外は製造例６と同様に行い、Ｍｎ７，８００、Ｔｇ１４５℃、ＵＶ透過率２．３％の本発明の紫外線吸収性樹脂（Ａ−２）を得た。
【００５６】
比較製造例１
攪拌器、温度計、冷却管、滴下ロート、ガス導入管を備えた５００ミリリットル四つ口フラスコにキシレン２５部、酢酸ブチル２５部を加え、窒素ガスで充分置換したのち、少量の窒素ガスを通しながら１００℃に昇温した。一方、２−（２’−ヒドロキシー５’−（メタクリロイルオキシエチル）フェニル）−２Ｈ−ベンゾトリアゾール５部、シクロヘキシルメタクリレート３４．５部、ヒドロキシエチルメタクリレート８部、２，２’−アゾビスイソブチロニトリル０．５部を混合した混合液を滴下ロートに入れた。次いで、この混合液を、少量の窒素ガスを通しながら１００℃で２時間かけて滴下し、さらに１００℃で４時間反応させた。その後、減圧下２００℃まで昇温しキシレン、酢酸ブチルおよび未反応モノマーを留去し、Ｍｎ７，５００、Ｔｇ６５℃の比較のための紫外線吸収性樹脂（Ａ’−１）を得た。
【００５７】
実施例３〜６、比較例１〜４
上記の製造例６と７、比較製造例１で得られた（Ａ−１）、（Ａ−２）、（Ａ’−１）、および２−ヒドロキシ−４−オクトキシベンゾフェノン（Ａ’−２）、ポリアリレート［ユニチカ（株）製「Ｕ−１００」］（Ａ’−３）およびベース樹脂を表１に示す配合量（部）に従ってヘンシェルミキサーで３分間ブレンドした後、ベント付き２軸押出機にて、２６０℃、１００ｒｐｍ、滞留時間５分の条件で溶融混練してストランド状に押出し、ペレタイザーで切断して紫外線吸収性樹脂組成物ペレットを得た。
これらを用い押出成型機でフィルム試験片を作成し、性能評価を行った。結果を表１に示す。
なお、ここで使用したベース樹脂は下記の通りである。
ＰＣ（ポリカーボネート：「レキサン１２１Ｒ」、日本ジーイープラスチックス（株）製）
ＰＳｔ（ポリスチレン：「ディックスチレンＣＸ−５１５」、ＤＩＣ（株）製）
【００５８】
【表１】
2010006974.tif 000006
【００５９】
＜性能評価方法＞
（１）耐ブリードアウト性
フィルム試験片（厚み１００±３μｍ）を８０℃、９０％ＲＨの高温高湿雰囲気下に１０００時間放置後、フィルムの表面を観察することによりブリードアウトの有無を評価した。
○・・・フィルム表面にブリードアウトが全くない。
△・・・フィルム表面に部分的または全面的なブリードアウトが僅かに分かる。
×・・・フィルム表面に全面的なブリードアウトがはっきり分かる。
（２）耐光性
フィルム試験片（厚み１００±３μｍ）に、サンシャインウェザーメーターを使用し、１２０ｍＷ／ｃｍ２の紫外線を１０００時間照射する前後でのｂ値の差（Δｂ）を分光色差計で測定し、耐光性の指標とした。Δｂが小さいほど耐光性がある。
【産業上の利用可能性】
【００６０】
本発明の紫外線吸収性樹脂組成物を成形して得られる光学フィルムおよび光学成形品は、各種光ディスク（ＶＤ、ＣＤ、ＤＶＤ、ＭＤ、ＬＤ等）基板保護フィルム、偏光板保護フィルム、位相差フィルム、光拡散フィルム、視野角拡大フィルム、反射フィルム、反射防止フィルム、防眩フィルム、輝度向上フィルムなどの光学フィルム、光ピックアップレンズ、カメラ用レンズ、レンチキュラーレンズなどの光学レンズ、タッチパネル用基板、導光板などの光学成形品などに有用である。